(57)【要約】【課題】  電子写真用二層構造の正帯電型有機感光体を提供する。【解決手段】  アセテート系溶媒に容易に溶解される第１電荷輸送物質，アセテート系溶媒によく溶解されない第２電荷輸送物質，結合剤樹脂及び有機溶媒を含む，二重層正帯電型有機感光体の伝導性支持体の表面にコーティングされる電荷輸送層組成物と，伝導性支持体表面に，本発明に係る組成物をコーティング及び乾燥させて電荷輸送層を形成する段階と，前記電荷輸送層の表面に，電荷発生物質，結合剤，アルコール系溶媒及びアセテート系溶媒を含む電荷発生層組成物をコーティング及び乾燥させて電荷発生層を形成する段階とを含む，電子写真用二層構造の正帯電型有機感光体製造方法と，電荷輸送層が電荷発生層組成物によって損傷されておらず，電荷発生層と電荷輸送層間に電荷移動に適した界面が形成されている二層構造の正帯電型有機感光体を提供する。【選択図】図１
2004151721.tif 000002
【特許請求の範囲】
【請求項１】
伝導性支持体と；
前記伝導性支持体上に位置し，アセテート系溶媒に溶解される第１電荷輸送物質，アセテート系溶媒に溶解されない第２電荷輸送物質及び結合剤樹脂を含む電荷輸送層と；
前記電荷輸送層上に位置した電荷発生層と；
を含むことを特徴とする，電子写真用二層構造の正帯電型有機感光体。
【請求項２】
前記第１電荷輸送物質は化学式１で表される電荷輸送物質のうち選択される何れか１つ以上であることを特徴とする，請求項１に記載の電子写真用二層構造の正帯電型有機感光体。
【化１】
2004151721.tif 000015
化学式１において，Ｒ１及びＲ２は各々独立して水素原子，置換または非置換のアルキル基，置換または非置換のアリール基，または置換または非置換のスチリル基であり，Ｒ１及びＲ２のうち少なくとも１つは置換または非置換のアリール基であるか，置換または非置換のスチリル基であり，Ｒ３は置換または非置換のアルキル，置換または非置換のアルアルキル，または置換または非置換のアリール基であり，Ｒ４及びＲ５は各々独立して水素原子，置換または非置換のアルキル，置換または非置換のベンジル，または置換または非置換のフェニル基であり，Ｒ６は水素原子，置換または非置換のアルキル基，置換または非置換のアルコキシ基，またはハロゲン原子である。
【請求項３】
前記第２電荷輸送物質は，化学式２で表される電荷輸送物質のうち選択される何れか１つ以上であることを特徴とする，請求項１又は２に記載の電子写真用二層構造の正帯電型有機感光体。
【化２】
2004151721.tif 000016
化学式２において，ｎは２〜６の整数であり，Ｒ１及びＲ２は独立してアルキル基，シクロアルキル基，またはアリール基であるか，Ｒ１及びＲ２が窒素原子と連結されてリングを形成でき，Ｙは結合，炭素原子，−ＣＲ３基，アリール基，シクロアルキル基，またはシクロシロキシル基でありうるが，この時，Ｒ３は水素原子，アルキル基，またはアリール基であり，Ｘは−（ＣＨ２）ｍの化学式を有する連結基であって，ｍは４〜１０の整数であり，１つ以上のメチレン基が酸素原子，カルボニル基，またはエステル基に置換されうる。
【請求項４】
第１電荷輸送物質及び第２電荷輸送物質の総量のうち第１電荷輸送物質の含量は３０〜９０重量％であることを特徴とする，請求項１，２，または３項のうちいずれか１項に記載の電子写真用二層構造の正帯電型有機感光体。
【請求項５】
前記電荷輸送層のうち第１電荷輸送物質及び第２電荷輸送物質の総含量は４０〜６０重量％であることを特徴とする，請求項１，２，３，または４項のうちいずれか１項に記載の有機感光体。
【請求項６】
前記電荷発生層上に位置したオーバーコート層をさらに含むことを特徴とする，請求項１，２，３，４，または５項のうちいずれか１項に記載の電子写真用二層構造の正帯電型有機感光体。
【請求項７】
アセテート系溶媒に溶解されやすい第１電荷輸送物質，アセテート系溶媒に溶解されにくい第２電荷輸送物質，結合剤樹脂及び有機溶媒を含むことを特徴とする，電荷輸送層組成物。
【請求項８】
前記第１電荷輸送物質は化学式１で表される電荷輸送物質のうち選択される何れか１つ以上であることを特徴とする，請求項７に記載の電荷輸送層組成物。
【化３】
2004151721.tif 000017
化学式１において，Ｒ１及びＲ２は各々独立して水素原子，置換または非置換のアルキル基，置換または非置換のアリール基，または置換または非置換のスチリル基であり，Ｒ１及びＲ２のうち少なくとも１つは置換または非置換のアリール基であるか，置換または非置換のスチリル基であり，Ｒ３は置換または非置換のアルキル，置換または非置換のアルアルキル，または置換または非置換のアリール基であり，Ｒ４及びＲ５は各々独立して水素原子，置換または非置換のアルキル，置換または非置換のベンジル，または置換または非置換のフェニル基であり，Ｒ６は水素原子，置換または非置換のアルキル基，置換または非置換のアルコキシ基，またはハロゲン原子である。
【請求項９】
前記第２電荷輸送物質は化学式２で表される電荷輸送物質のうち選択される何れか１つ以上であることを特徴とする，請求項７又は８に記載の電荷輸送層組成物。
【化４】
2004151721.tif 000018
化学式２において，ｎは２〜６の整数であり，Ｒ１及びＲ２は独立してアルキル基，シクロアルキル基，またはアリール基であるか，Ｒ１及びＲ２が窒素原子と連結されてリングを形成でき，Ｙは結合，炭素原子，−ＣＲ３基，アリール基，シクロアルキル基，またはシクロシロキシル基でありうるが，この時，Ｒ３は水素原子，アルキル基，またはアリール基であり，Ｘは−（ＣＨ２）ｍの化学式を有する連結基であって，ｍは４〜１０の整数であり，１つ以上のメチレン基が酸素原子，カルボニル基，またはエステル基に置換されうる。
【請求項１０】
第１電荷輸送物質及び第２電荷輸送物質の総量のうち第１電荷輸送物質の含量は３０〜９０重量％であることを特徴とする，請求項７，８，または９項のうちいずれか１項に記載の電荷輸送層組成物。
【請求項１１】
前記組成物の固形分のうち第１電荷輸送物質及び第２電荷輸送物質の総含量は４０〜６０重量％であることを特徴とする，請求項７，８，９，または１０項のうちいずれか１項に記載の電荷輸送層組成物。
【請求項１２】
伝導性支持体表面に，請求項７〜１１のうち何れか１項に記載の組成物をコーティング及び乾燥させて電荷輸送層を形成する段階と；
前記電荷輸送層の表面に，電荷発生物質，結合剤，アルコール系溶媒及びアセテート系溶媒を含む電荷発生層組成物をコーティング及び乾燥させて電荷発生層を形成する段階と；
を含むことを特徴とする，電子写真用二層構造の正帯電型有機感光体の製造方法。
【請求項１３】
前記電荷発生層組成物のアセテート系溶媒及びアルコール系溶媒の総量のうちアセテート系溶媒の含量は，１０〜５０重量％であることを特徴とする，請求項１２に記載の電子写真用二層構造の正帯電型有機感光体の製造方法。
【請求項１４】
前記電荷発生層組成物のうちアセテート系溶媒及びアルコール系溶媒の総含量は９０〜９９重量％であることを特徴とする，請求項１２又は１３に記載の電子写真用二層構造の正帯電型有機感光体の製造方法。
【請求項１５】
前記電荷発生層の表面にオーバーコート層を形成させる段階をさらに含むことを特徴とする，請求項１２，１３，または１４項のうちいずれか１項に記載の電子写真用二層構造の正帯電型有機感光体の製造方法。
【請求項１６】
電子伝導性支持体と；
前記電子伝導性支持体上に位置し，アセテート系溶媒に溶解される第１電荷輸送物質，アセテート系溶媒によく溶解されない第２電荷輸送物質及び結合剤樹脂を含む電荷輸送層と；
前記電荷輸送層上に位置する電荷発生層を含む二層構造の正帯電型有機感光体と；
前記二層構造の正帯電型有機感光体を帯電させる帯電装置と；
前記二層構造の正帯電型有機感光体上に形成される静電潜像を現像する現像装置と；
前記二層構造の正帯電型有機感光体の表面を洗浄する洗浄装置のうち少なくとも１つとを含み，
前記電荷輸送層及び前記電荷発生層は電荷伝達のための効果的な界面特性を有している画像形成装置に対して着脱自在であることを特徴とする，電子写真カートリッジ。
【請求項１７】
画像形成装置に対して着脱自在なドラムと；
電子伝導性支持体と；
前記電子伝導性支持体上に位置し，アセテート系溶媒に溶解される第１電荷輸送物質，アセテート系溶媒によく溶解されない第２電荷輸送物質，および結合剤樹脂を含む電荷輸送層と；
前記電荷輸送層上に位置する電荷発生層を含み，前記ドラム上に配されている二層構造の正帯電型有機感光体と；
を含み，
前記電荷輸送層及び前記電荷発生層は電荷伝達のための効果的な界面特性を有していることを特徴とする，電子写真ドラム。
【請求項１８】
画像形成装置に対して着脱自在なドラムと；
電子伝導性支持体と；
前記電子伝導性支持体上に位置し，アセテート系溶媒に溶解される第１電荷輸送物質，アセテート系溶媒によく溶解されない第２電荷輸送物質及び結合剤樹脂を含む電荷輸送層と；
前記電荷輸送層上に位置する電荷発生層を含み，前記ドラム上に配されている二層構造の正帯電型有機感光体と；
を含み，
前記電荷輸送層及び前記電荷発生層は電荷伝達のための効果的な界面特性を有している感光体ユニットと；
前記感光体ユニットを帯電させる帯電装置と；
前記感光体ユニット上に静電潜像を形成させるために前記帯電された感光体ユニット上に画像による光を照射する光照射装置と；
前記感光体ユニット上にトナー画像を形成させるために静電潜像をトナーで現像する現像装置と；
トナー画像を収容媒体に転写する転写装置と；
を含むことを特徴とする，画像形成装置。
【請求項１９】
電子伝導性支持体と；
前記電子伝導性支持体上に位置し，アセテート系溶媒に溶解される第１電荷輸送物質，アセテート系溶媒に溶解されない第２電荷輸送物質及び結合剤樹脂を含む電荷輸送層と，
前記電荷輸送層上に位置した電荷発生層と，を含み，
前記第１電荷輸送物質は化学式３で表される化合物を含むことを特徴とする，電子写真用二層構造の正帯電型有機感光体。
【化５】
2004151721.tif 000019
【請求項２０】
電子伝導性支持体と；
前記電子伝導性支持体上に位置し，アセテート系溶媒に溶解される第１電荷輸送物質，アセテート系溶媒に溶解されない第２電荷輸送物質及び結合剤樹脂を含む電荷輸送層と；
前記電荷輸送層上に位置した電荷発生層と；
を含み，
前記第２電荷輸送物質は化学式４で表される化合物を含むことを特徴とする，電子写真用二層構造の正帯電型有機感光体。
【化６】
2004151721.tif 000020
【発明の詳細な説明】
【技術分野】
【０００１】
本発明は，電子写真画像形成用の有機感光体に係り，特に二層構造の正帯電型有機感光体に関する。
【背景技術】
【０００２】
電子写真プロセスで用いられる二層構造の正帯電型有機感光体は基本的に伝導性支持体上にある電荷輸送層（ｃｈａｒｇｅ  ｔｒａｎｓｐｏｒｔ  ｌａｙｅｒ；ＣＴＬ）と前記電荷輸送層上にある電荷発生層（ｃｈａｒｇｅ  ｇｅｎｅｒａｔｉｏｎ  ｌａｙｅｒ；ＣＧＬ）を含む。
【０００３】
電荷発生層は薄いためにトナー，クリーニングブレードとの摩擦により容易に摩耗されうる。これを補完するために電荷発生層上にオーバーコート層（ｏｖｅｒｃｏａｔ  ｌａｙｅｒ；ＯＣＬ）をさらに導入できる。また，伝導性支持体と電荷輸送層間の接着力を向上させ，電荷の移動を阻止するための接着層または電荷阻止層を伝導性支持体と電荷輸送層間にさらに導入できる。
【０００４】
前述した基本的構造を有する二層構造の正帯電型有機感光体が電子写真的に画像を形成する原理は次の通りである。
【０００５】
有機感光体の表面に正（＋）電荷を帯電させ，レーザービームを照射すれば電荷発生層から正電荷及び負電荷が発生する。この際，印加された電場により正電荷は電荷輸送層に注入されてから伝導性支持体に移動する一方，負（−）電荷は電荷発生層の表面（電荷発生層表面にオーバーコート層がコーティングされている場合にはオーバーコート層の表面）に移動して表面電荷を中和させる。これにより，露光された部分の表面電位が変わり，それによる潜像が形成される。この潜像領域にトナーが現像されれば，有機感光体の表面に画像が形成される。このように形成された画像は紙または転写体のような受容体表面に転写される。
【０００６】
二層構造の正帯電型有機感光体は電荷輸送層と電荷発生層のそれぞれの役割が分離されているために，１層で一連の電気的性質を全て満たさねばならない一層型有機感光体に比べ，帯電電位及び露光電位それぞれの電気的特性をさらに容易に設計しうる。
【０００７】
さらに，電荷発生層及び電荷輸送層のコーティング厚さがさらに薄くても，二層構造の有機感光体には電場を安定的に印加しうる。したがって，二層構造の有機感光体は，同じ強度の電場が印加された状態でも，一層型有機感光体よりさらに多くの電荷量を保持でき，これによってその表面により多量のトナーを現像させうる。したがって，二層構造の正帯電型有機感光体は乾式トナーだけでなく湿式トナーにも適用されうる。
【０００８】
しかし，二層構造の正帯電型有機感光体の電荷発生層形成用の組成物を電荷輸送層にコーティングする過程で，電荷発生層形成用の組成物に含まれている有機溶媒が電荷輸送層の一部を溶解させるために電荷輸送層の厚さが変わるか，電荷輸送層構成物質が溶出される。電荷輸送層の厚さの変化は，有機感光体の帯電電位または保有電荷量の減少及び不均一性を誘発し，溶出された電荷輸送層構成物質は電荷発生層形成用の組成物を汚染させることになる。
【０００９】
このような問題点を解決するために電荷発生層形成用の組成物の有機溶媒として電荷輸送層構成物質を溶解させない溶媒を使用する方法が提案された。
【発明の開示】
【発明が解決しようとする課題】
【００１０】
しかしながら，上記電荷発生層形成用の組成物の有機溶媒として電荷輸送層構成物質を溶解させない溶媒を使用する方法によって製造された二層構造有機感光体では，電荷輸送層と電荷発生層間の界面が明確に区分されてレーザービームによって電荷発生層から発生した電荷が電荷輸送層に注入されないために露光された部分の表面電位が十分に低められず，反復使用時に露光電位が高まり続けるという短所がある。
【００１１】
本発明は，上記問題点に鑑みてなされたものであり，本発明の目的は，電荷発生層と電荷輸送層間に電荷移動に適した界面の形成が可能な，新規かつ改良された電子写真用二層構造の正帯電型有機感光体を提供することである。
【課題を解決するための手段】
【００１２】
上記課題を解決するため，本発明の第１の観点によれば，電子写真用二層構造の正帯電型有機感光体は，伝導性支持体と，前記伝導性支持体上に位置し，アセテート系溶媒に容易に溶解される第１電荷輸送物質，アセテート系溶媒によく溶解されない第２電荷輸送物質及び結合剤樹脂を含む電荷輸送層と，前記電荷輸送層上に位置した電荷発生層とを含むことを特徴としている。
【００１３】
電荷輸送層組成物は，アセテート系溶媒に容易に溶解される第１電荷輸送物質，アセテート系溶媒によく溶解されない第２電荷輸送物質，結合剤樹脂及び有機溶媒を含む。
【００１４】
電子写真用二層構造の正帯電型有機感光体製造方法は，伝導性支持体表面に，本発明に係る組成物をコーティング及び乾燥させて電荷輸送層を形成する段階と，前記電荷輸送層の表面に，電荷発生物質，結合剤，アルコール系溶媒及びアセテート系溶媒を含む電荷発生層組成物をコーティング及び乾燥させて電荷発生層を形成する段階と，を含む。
【００１５】
電子写真用二層構造の正帯電型有機感光体は電子写真用カートリッジ，電子写真用ドラム及び画像形成装置に装着されうる。
【００１６】
また，上記課題を解決するために，本発明の別の観点によれば，電子写真用２層構造の正帯電型有機感光体が提供される。上記電子写真用２層構造の正帯電型有機感光体は，伝導性支持体と；伝導性支持体上に位置し，アセテート系溶媒に溶解される第１電荷輸送物質，アセテート系溶媒に溶解されない第２電荷輸送物質，および結合剤樹脂を含む電荷輸送層と；電荷輸送層上に位置した電荷発生層とを含むことを特徴としている。
【００１７】
第１電荷輸送物質は，化学式１で表される電荷輸送物質のうち選択される何れか１つ以上であるように構成してもよい。
【００１８】
2004151721.tif 000003
【００１９】
なお，上記化学式１において，Ｒ１及びＲ２は各々独立して水素原子，置換または非置換のアルキル基，置換または非置換のアリール基，または置換または非置換のスチリル基であり，Ｒ１及びＲ２のうち少なくとも１つは置換または非置換のアリール基であるか，置換または非置換のスチリル基であり，Ｒ３は置換または非置換のアルキル，置換または非置換のアルアルキル，または置換または非置換のアリール基であり，Ｒ４及びＲ５は各々独立して水素原子，置換または非置換のアルキル，置換または非置換のベンジル，または置換または非置換のフェニル基であり，Ｒ６は水素原子，置換または非置換のアルキル基，置換または非置換のアルコキシ基，またはハロゲン原子である。
【００２０】
第２電荷輸送物質は，化学式２で表される電荷輸送物質のうち少なくとも１つが選択されるように構成してもよい。
【００２１】
【化１】
2004151721.tif 000004
【００２２】
なお，化学式２において，ｎは２〜６の整数であり，Ｒ１及びＲ２は独立してアルキル基，シクロアルキル基，またはアリール基であるか，Ｒ１及びＲ２が窒素原子と連結されてリングを形成でき，Ｙは結合，炭素原子，−ＣＲ３基，アリール基，シクロアルキル基，またはシクロシロキシル基でありうるが，この時，Ｒ３は水素原子，アルキル基，またはアリール基であり，Ｘは−（ＣＨ２）ｍの化学式を有する連結基であって，ｍは４〜１０の整数であり，１つ以上のメチレン基が酸素原子，カルボニル基，またはエステル基に置換されうる。
【００２３】
第１電荷輸送物質及び第２電荷輸送物質の総量のうち第１電荷輸送物質の含量は３０〜９０重量％であるように構成してもよい。
【００２４】
電荷輸送層のうち第１電荷輸送物質及び第２電荷輸送物質の総含量は４０〜６０重量％であるように構成してもよい。
【００２５】
電荷発生層上に位置したオーバーコート層をさらに含むように構成してもよい。
【００２６】
また，上記課題を解決するために，本発明の別の観点によれば，電荷輸送層組成物が提供される。上記電荷輸送層組成物は，アセテート系溶媒に溶解されやすい第１電荷輸送物質，アセテート系溶媒に溶解されにくい第２電荷輸送物質，結合剤樹脂，及び有機溶媒を含むことを特徴としている。
【００２７】
第１電荷輸送物質は化学式１で表される電荷輸送物質のうち少なくとも一つ選択されるように構成してもよい。
【００２８】
【化２】
2004151721.tif 000005
【００２９】
第２電荷輸送物質は化学式２で表される電荷輸送物質のうち少なくとも一つ選択されるように構成してもよい。
【００３０】
【化３】
2004151721.tif 000006
第１電荷輸送物質及び第２電荷輸送物質の総量のうち第１電荷輸送物質の含量は３０〜９０重量％であるように構成してもよい。
【００３１】
組成物の固形分のうち第１電荷輸送物質及び第２電荷輸送物質の総含量は４０〜６０重量％であるように構成してもよい。
【００３２】
上記課題を解決するために，本発明の別の観点によれば，電子写真用二層構造の正帯電型有機感光体の製造方法が提供される。上記製造方法は，伝導性支持体表面に，請求項７〜１１のうち何れか１項に記載の組成物をコーティング及び乾燥させて電荷輸送層を形成する段階と；電荷輸送層の表面に，電荷発生物質，結合剤，アルコール系溶媒及びアセテート系溶媒を含む電荷発生層組成物をコーティング及び乾燥させて電荷発生層を形成する段階とを含むことを特徴としている。
【００３３】
電荷発生層組成物のアセテート系溶媒及びアルコール系溶媒の総量のうちアセテート系溶媒の含量は，１０〜５０重量％であるように構成してもよい。
【００３４】
電荷発生層組成物のうちアセテート系溶媒及びアルコール系溶媒の総含量は９０〜９９重量％であるように構成してもよい。
【００３５】
電荷発生層の表面にオーバーコート層を形成させる段階をさらに含むように構成してもよい。
【００３６】
また，上記課題を解決するために，本発明の別の観点によれば，電子写真カートリッジが提供される。上記電子写真カートリッジは，電子伝導性支持体と；電子伝導性支持体上に位置し，アセテート系溶媒に溶解される第１電荷輸送物質，アセテート系溶媒によく溶解されない第２電荷輸送物質，および結合剤樹脂を含む電荷輸送層と；電荷輸送層上に位置する電荷発生層を含む二層構造の正帯電型有機感光体と；二層構造の正帯電型有機感光体を帯電させる帯電装置と；二層構造の正帯電型有機感光体上に形成される静電潜像を現像する現像装置と；二層構造の正帯電型有機感光体の表面を洗浄する洗浄装置のうち少なくとも１つとを含み，電荷輸送層及び電荷発生層は電荷伝達のための効果的な界面特性を有している画像形成装置に対して着脱自在であることを特徴としている。
【００３７】
また，上記課題を解決するために，本発明の別の観点によれば，電子写真ドラムが提供される。上記電子写真ドラムは，画像形成装置に対して着脱自在なドラムと；電子伝導性支持体と；電子伝導性支持体上に位置し，アセテート系溶媒に溶解される第１電荷輸送物質，アセテート系溶媒によく溶解されない第２電荷輸送物質，および結合剤樹脂を含む電荷輸送層と；電荷輸送層上に位置する電荷発生層を含み，ドラム上に配されている二層構造の正帯電型有機感光体とを含み，電荷輸送層及び電荷発生層は電荷伝達のための効果的な界面特性を有していることを特徴としている。
【００３８】
また，上記課題を解決するために，本発明の別の観点によれば，画像形成装置が提供される。上記画像形成装置は，該画像形成装置に対して着脱自在なドラムと；電子伝導性支持体と；電子伝導性支持体上に位置し，アセテート系溶媒に溶解される第１電荷輸送物質，アセテート系溶媒によく溶解されない第２電荷輸送物質及び結合剤樹脂を含む電荷輸送層と；電荷輸送層上に位置する電荷発生層を含み，ドラム上に配されている二層構造の正帯電型有機感光体とを含み，電荷輸送層及び電荷発生層は電荷伝達のための効果的な界面特性を有している感光体ユニットと；感光体ユニットを帯電させる帯電装置と；感光体ユニット上に静電潜像を形成させるために帯電された感光体ユニット上に画像による光を照射する光照射装置と；感光体ユニット上にトナー画像を形成させるために静電潜像をトナーで現像する現像装置と；トナー画像を収容媒体に転写する転写装置とを含むことを特徴としている。
【００３９】
また，上記課題を解決するために，本発明の別の観点によれば，電子写真用二層構造の正帯電型有機感光体が提供される。上記電子写真用二層構造の正帯電型有機感光体は，電子伝導性支持体と；電子伝導性支持体上に位置し，アセテート系溶媒に溶解される第１電荷輸送物質，アセテート系溶媒に溶解されない第２電荷輸送物質及び結合剤樹脂を含む電荷輸送層と，電荷輸送層上に位置した電荷発生層とを含み，第１電荷輸送物質は化学式３で表される化合物を含むことを特徴としている。
【００４０】
【化４】
2004151721.tif 000007
【００４１】
また，上記課題を解決するために，本発明の別の観点によれば，電子写真用二層構造の正帯電型有機感光体が提供される。上記電子写真用二層構造の正帯電型有機感光体は，電子伝導性支持体と；電子伝導性支持体上に位置し，アセテート系溶媒に溶解される第１電荷輸送物質，アセテート系溶媒に溶解されない第２電荷輸送物質及び結合剤樹脂を含む電荷輸送層と；電荷輸送層上に位置した電荷発生層とを含み，第２電荷輸送物質は化学式４で表される化合物を含むことを特徴としている。
【００４２】
【化５】
2004151721.tif 000008
【発明の効果】
【００４３】
以上説明したように，本発明によれば，電荷輸送層形成用の組成物，二層構造の正帯電型有機感光体の製造方法を使用することによって，電荷発生層コーティング時に発生可能な汚染問題を克服して電荷発生層と電荷輸送層間に電荷移動に適した界面を形成させうる。
【００４４】
また，二層構造の正帯電型有機感光体は，電荷輸送層が電荷発生層形成用の組成物によって損傷されておらず，電荷発生層と電荷輸送層間に適切な界面が形成されているので優秀な電気的特性を保持し，それにより乾式トナーだけでなく湿式トナーにも効率良く適用されうる。
【発明を実施するための最良の形態】
【００４５】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００４６】
まず，本実施の形態に係る電荷輸送層形成用の組成物について説明する。本実施の形態に係る電荷輸送層組成物は，アセテート系溶媒に容易に溶解される第１電荷輸送物質，アセテート系溶媒によく溶解されない第２電荷輸送物質，結合剤樹脂及び有機溶媒を含む。
【００４７】
第１電荷輸送物質は，アセテート系溶媒に容易に溶解される性質を有する電荷輸送物質であって，例えば，化学式１で表されるスチルベン系の電荷輸送物質のうち選択される何れか１つ以上が用いられる。化学式１で表されるスチルベン系の電荷輸送物質は米国特許５，０１３，６２３号に記載されており，その製造は前記文献の記載事項から容易に実施できる。
【００４８】
【化６】
2004151721.tif 000009
【００４９】
上記化学式１において，Ｒ１及びＲ２は各々独立して水素原子，置換または非置換のアルキル基，置換または非置換のアリール基，または置換または非置換のスチリル基であり，Ｒ１及びＲ２のうち少なくとも１つは置換または非置換のアリール基であるか，置換または非置換のスチリル基であり，Ｒ３は置換または非置換のアルキル，置換または非置換のアルアルキル，または置換または非置換のアリール基であり，Ｒ４及びＲ５は各々独立して水素原子，置換または非置換のアルキル，置換または非置換のベンジル，または置換または非置換のフェニル基であり，Ｒ６は水素原子，置換または非置換のアルキル基，置換または非置換のアルコキシ基，またはハロゲン原子である。
【００５０】
上記第２電荷輸送物質は，アセテート系溶媒によく溶解されない性質を有する電荷輸送物質であって，例えば，化学式２で表されるヒドラゾン系の電荷輸送物質のうち選択される何れか１つ以上が用いられる。化学式２で表されるヒドラゾン系の電荷輸送物質は米国特許６，０６６，４２６号に記載されており，その製造は前記文献の記載事項から容易に実施できる。
【００５１】
【化７】
2004151721.tif 000010
【００５２】
化学式２において，ｎは２〜６の整数であり，Ｒ１及びＲ２は独立してアルキル基，シクロアルキル基，またはアリール基であるか，Ｒ１及びＲ２が窒素原子と連結されてリングを形成でき，Ｙは結合，炭素原子，−ＣＲ３基，アリール基，シクロアルキル基，またはシクロシロキシル基でありうるが，この時，Ｒ３は水素原子，アルキル基，またはアリール基であり，Ｘは−（ＣＨ２）ｍの化学式を有する連結基であって，ｍは４〜１０の整数であり，１つ以上のメチレン基が酸素原子，カルボニル基，またはエステル基に置換されうる。
【００５３】
本実施の形態に係る電荷輸送層組成物の固形分のうち第１電荷輸送物質及び第２電荷輸送物質の総含量は約４０〜約６０重量％であることが望ましい。前記固形分という表現は，乾燥後にも蒸発されず，有機感光体の構成物質として残っている成分をいう。
【００５４】
本実施の形態に係る電荷輸送層組成物において，第１電荷輸送物質及び第２電荷輸送物質の総量のうち第１電荷輸送物質の含量が過度に少なければ電荷発生層と電荷輸送層間の界面が明確に区分されて電荷注入が容易でなくなり，過度に多ければ電荷発生層組成物の溶媒のアセテート系溶媒に第１電荷輸送物質が過度に溶解される恐れがある。これを鑑みて，前記組成物の第１電荷輸送物質及び第２電荷輸送物質の総量のうち第１電荷輸送物質の含量は，例えば約３０〜９０重量％にすることが望ましい。
【００５５】
本実施の形態に係る電荷輸送層組成物に用いられる結合剤としては，絶縁体でありかつ通常の条件下で，または熱及び／または光により硬化されてコーティングを形成しうる樹脂（すなわち，熱硬化性樹脂及び光硬化性樹脂）が特に制限なしに用いられる。例えば，シリコン樹脂，ポリアミド樹脂，ポリウレタン樹脂，ポリエステル樹脂，エポキシ樹脂，ポリケトン樹脂，ポリカーボネート樹脂，ポリカーボネート共重合体，ポリエステルカーボネート樹脂，ポリホルマル樹脂，ポリ（２，６−ジメチルフェニレンオキシド），ポリビニルブチラル樹脂，ポリビニルアセタル樹脂，スチレン−アクリル共重合体，ポリアクリル樹脂，ポリスチレン樹脂，メラミン樹脂，スチレン−ブタジエン共重合体，ポリメチルメタクリレート樹脂，ポリビニルクロライド，エチレン−ビニルアセテート共重合体，ビニルクロライド−ビニルアセテート共重合体，ポリアクリルアミド樹脂，ポリビニルカルバゾール，ポリビニルピラゾリン，ポリビニルピレン及びポリエステル共重合体などである。これら結合剤は単独または２類以上の混合物として使用されうる。
【００５６】
本実施の形態に係る電荷輸送層組成物の固形分のうち前記結合剤の含量が過度に少なければ電荷輸送物質のフィルム形成に問題が発生するだけでなく，電荷発生層コーティング時に電荷輸送物質が溶解されやすく，過度に多ければ電荷輸送物質の相対的な量が少なくなって注入された電荷の移動性が低下されうる。これを鑑みて，前記結合剤の含量は，例えば約４０〜６０重量％にすることが望ましい。
【００５７】
本実施の形態に係る電荷輸送層組成物に使われる有機溶媒として，例えば，芳香族溶媒（例えば，トルエン，キシレン，アニソール等），ケトン溶媒（例えば，シクロヘキサノン，メチルシクロヘキサノン等），炭化水素ハライド溶媒（例えば，メチレンクロライド，テトラクロロカーボン）及びエーテル溶媒（例えば，テトラヒドロフラン，１，３−ジオキソラン，１，４−ジオキサン等）などが使われうる。これら溶媒は単独または２種以上の組合わせて使われうる。
【００５８】
本実施の形態に係る電荷輸送層組成物のうち前記有機溶媒の含量が過度に少なければ電荷輸送物質及び結合剤を溶解させて安定したコーティング液組成物を得られず，過度に多ければコーティング液組成物の粘度が過度に低くて所望の電荷輸送層の厚さを得にくい。これを鑑みて，前記有機溶媒の含量は，例えば，約７０〜８０重量％にすることが望ましい。
【００５９】
必要に応じて，本実施の形態に係る電荷輸送層組成物は可塑剤，流動化剤，アンチ−ピンホール剤，酸化防止剤及びＵＶ吸収剤のような添加剤をさらに含みうる。
【００６０】
使用可能な可塑剤の例としては，ビフェニル，３，３’，４，４’−テトラメチル−１，１’ビフェニル，３，３”，４，４”−テトラメチル−ｐ−テルフェニル，３，３”，４，４”−テトラメチル−ｍ−テルフェニル，パラフィンハライド，ジメチルナフタレン及びジブチルフタレートである。
【００６１】
使用可能な流動化剤の例としては，モダフロー（商標名，モンサント社製）及びアクロナル４Ｆ（商標名，ＢＡＳＦ社製）である。
【００６２】
使用可能なアンチ−ピンホール剤の例としては，ベンゾイン及びジメチルフタレートである。
【００６３】
使用可能な酸化防止剤の例及び使用可能なＵＶ吸収剤の例としては，２，６−ジ−ｔ−ブチル−４−メチルフェノール，２，４−ビス（ｎ−オクチルチオ）−６−（４−ヒドロキシ−３，５−ジ−ｔ−ブチルアニリノ）−１，３，５−トリアジン，１，３，５−トリメチル−２，４，６−トリス（３，５−ジ−ｔ−ブチル−４−ヒドロキシベンジル）ベンゼン，２−（５−ｔ−ブチル−２−ヒドロキシフェニル）ベンゾトリアゾール，２−［２−ヒドロキシ−３，５−ビス（α，α−ジメチルベンジル）フェニル］−２Ｈ−ベンゾトリアゾールなどである。
【００６４】
これら添加剤は単独または２種以上の混合物として用いられ，電荷輸送物質総量１００重量部を基準に５重量部以下に使われることが一般的である。
【００６５】
本実施の形態で提供する電子写真用二層構造の正帯電型有機感光体の製造方法は，伝導性支持体表面に，前述した本実施の形態による電荷輸送層形成用の組成物をコーティング及び乾燥させて電荷輸送層を形成する段階と，前記電荷輸送層の表面に，電荷発生物質，結合剤，アルコール系溶媒及びアセテート系溶媒を含む電荷発生層組成物をコーティング及び乾燥させて電荷発生層を形成する段階と，を含む。
【００６６】
本実施の形態の方法において用いられる伝導性支持体として，例えば，金属板（例えば，アルミニウム，アルミニウム合金，鋼鉄，鉄，銅等），金属化合物板（例えば，錫酸化物，インジウム酸化物，クロム酸化物等），伝導層と非伝導性基板を含む支持体（例えば，バインダーによって固定されたカーボンブラックまたは銀粒子のような伝導性粒子で被覆されたプラスチック板，蒸着またはスパッタリングによりこのような伝導性粒子が被覆されたプラスチック，紙またはガラス板等）などが使われうる。これら支持体は，例えば，シリンダ型またはシート型を有することができるが，形態，大きさ及び表面粗度によって特に制限されるものではない。
【００６７】
本実施の形態に係る電荷輸送層組成物を伝導性支持体表面にコーティングする方法としては，特に制限はないが，例えば，リングコーティング法，ディップコーティング法またはスプレーコーティング法などが使われうる。乾燥は通常８０〜１４０℃の温度で５〜９０分間行われる。最終的に形成される電荷輸送層の厚さが５〜約２０μｍになるようにする。
【００６８】
上記のように形成された電荷輸送層上に電荷発生層を形成する。
【００６９】
本実施の形態に係る二層構造の正帯電型有機感光体の製造方法に使われる電荷発生層組成物は電荷発生物質，結合剤，アルコール系溶媒及びアセテート系溶媒を含む。
【００７０】
上記電荷発生層組成物に使われるアルコール系溶媒は，例えば，エタノール，イソプロピルアルコール，ｎ−ブタノール，メタノール，１−メトキシ−２−プロパノール，ジアセトンアルコール，イソブチルアルコール及びｔ−ブチルアルコールよりなる群から選択された何れか１つ以上でありうる。
【００７１】
上記電荷発生層組成物に使われるアセテート系溶媒は，例えば，エチルアセテート，ブチルアセテート，イソプロピルアセテート，イソブチルアセテート及びｓｅｃ−ブチルアセテートよりなる群から選択された何れか１つ以上でありうる。
【００７２】
上記電荷発生層形成用の組成物のうちアルコール系溶媒とアセテート系溶媒の総含量が過度に少なければ電荷発生層が厚くなり，これにより暗減衰が大きくなるなど感光体の電子写真的性質が劣化され，過度に多ければ電荷発生層が過度に薄くコーティングされてレーザービームを照射された時に発生する電荷量の絶対値が小さくなって照射された部分の露光電位値が高くなる恐れがある。そして，アセテート系有機溶媒に対するアルコール系溶媒の含量が過度に少なければ電荷輸送層上へのコーティング時に電荷輸送層の構成成分が溶解されてコーティングが不可能となり，過度に多ければ電荷輸送層と電荷発生層間の適切な状態の界面が形成されず，電荷注入が難しくなって露光電位値が大きくなる可能性がある。
【００７３】
これを鑑みて，前記電荷発生層形成用の組成物のうちアルコール系溶媒とアセテート系溶媒の総含量のうちアセテート系溶媒の含量は，例えば，約１０〜約５０重量％にし，前記電荷発生層形成用の組成物のうちアルコール系溶媒とアセテート系溶媒の総含量は，例えば，前記電荷発生層形成用の組成物の約９０〜９９重量％にすることが望ましい。
【００７４】
上記電荷発生層形成用の組成物に使われる電荷発生物質は，染料，顔料のように光を吸収して電荷キャリアを生成する物質であって，例えば，メタルフリーフタロシアニン（例えば，Ｐｒｏｇｅｎ  １ｘ型メタルフリーフタロシアニン，Ｚｅｎｅｃａ  Ｉｎｃ．），チタンフタロシアニン，銅フタロシアニン，チタニルオキシフタロシアニン，ヒドロキシガリウムフタロシアニンのような金属フタロシアニンなどを使用しうる。
【００７５】
前記電荷発生層形成用の組成物に用いられる結合剤は電荷発生物質の分散／溶解が可能でなければならず，その具体例としては，ポリビニルブチラル，ポリカーボネート，ポリビニルアルコール，ポリスチレン−Ｃｏ−ブタジエン，改質アクリルポリマー，ポリビニルアセテート，スチレン−アルキド樹脂，ポリビニルクロライド，ポリビニリデンクロライド，ポリアクリロニトリル，ポリカーボネート，ポリアクリル酸，ポリアクリルレート，ポリメタクリレート，スチレンポリマー，アルキド樹脂，ポリアミド，ポリウレタン，ポリエステル，ポリスルホン，ポリエーテル及びこれらの混合物などがある。
【００７６】
前記電荷発生層形成用の組成物において，電荷発生物質の含量が過度に少ないか，過度に多ければ電荷発生能力面で望ましくなく，結合剤の含量が過度に少なければ電荷輸送層に対して電荷発生層の結着力が低下し，結合剤の含量が過度に多ければ電荷発生層における電荷発生物質の含量が相対的に減少して電荷発生能力が低下しうる。これを鑑みて，例えば，電荷発生物質の含量は電荷発生層形成用の組成物の固形分を基準として約５５〜８５重量％，結合剤の含量は電荷発生層形成用の組成物の固形分を基準として約１５〜４５重量％にすることが望ましい。
【００７７】
必要に応じて，前記電荷発生層組成物は，可塑剤，流動化剤，アンチ−ピンホール剤，酸化防止剤及びＵＶ吸収剤のような添加剤をさらに含みうる。
【００７８】
使用可能な可塑剤の例としては，ビフェニル，３，３’，４，４’−テトラメチル−１，１’ビフェニル，３，３’，４，４”−テトラメチル−ｐ−テルフェニル，３，３”，４，４”−テトラメチル−ｍ−テルフェニル，パラフィンハライド，ジメチルナフタレン及びジブチルフタレートである。
【００７９】
使用可能な流動化剤の例としては，モダフロー（商標名，モンサント社製）及びアクロナル４Ｆ（商標名，ＢＡＳＦ社製）である。
【００８０】
使用可能なアンチ−ピンホール剤の例としては，ベンゾイン及びジメチルフタレートである。
【００８１】
使用可能な酸化防止剤の例及び使用可能なＵＶ吸収剤の例は，２，６−ジ−ｔ−ブチル−４−メチルフェノール，２，４−ビス（ｎ−オクチルチオ）−６−（４−ヒドロキシ−３，５−ジ−ｔ−ブチルアニリノ）−１，３，５−トリアジン，１，３，５−トリメチル−２，４，６−トリス（３，５−ジ−ｔ−ブチル−４−ヒドロキシベンジル）ベンゼン，２−（５−ｔ−ブチル−２−ヒドロキシフェニル）ベンゾトリアゾール，２−［２−ヒドロキシ−３，５−ビス（α，α−ジメチルエンジル）フェニル］−２Ｈ−ベンゾトリアゾールなどである。
【００８２】
これら添加剤は単独または２種以上の混合物として使用でき，電荷発生物質総量１００重量部を基準に５重量部以下に使用することが一般的である。
【００８３】
このような電荷発生層形成用の組成物を電荷輸送層の表面にコーティングする方法としては，特に制限はないが，例えばリングコーティング法，ディップコーティング法またはスプレーコーティング法などが使われうる。乾燥は通常８０〜１４０℃の温度で５〜９０分間行われる。最終的に形成される電荷発生層の厚さが約０．２〜１．０μｍになるようにする。
【００８４】
本実施の形態に係る有機感光体の製造方法は電荷阻止層，オーバーコート層などを形成させる段階をさらに含みうる。電荷阻止層は伝導性支持体と電荷輸送層間に形成されて接着力を向上させ，伝導性支持体で電子が注入されることを防止する役割をし，オーバーコート層は電荷発生層上部に形成されてこれを保護する役割をする。前記オーバーコート層は，例えば，ポリアミノエーテル，ポリウレタンまたはシルセスキオキサンのような物質で構成されうるが，必ずしもこれに限定されるものではない。
【００８５】
また本実施形態では，伝導性支持体と，前記伝導性支持体の表面に形成され，アセテート系溶媒に容易に溶解される第１電荷輸送物質，アセテート系溶媒によく溶解されない第２電荷輸送物質及び結合剤樹脂を含む電荷輸送層と，前記電荷輸送層表面に形成された電荷発生層と，を含む電子写真用二層構造の正帯電型有機感光体を提供する。
【００８６】
本実施の形態の有機感光体は前述した本実施の形態に係る電荷輸送層組成物，本実施の形態に係る製造方法を使用することによって効率よく製造でき，それによる次のような特性を有する。
【００８７】
前記第１電荷輸送物質はアセテート系溶媒に容易に溶解される性質を有する電荷輸送物質であって，例えば，前記化学式１で表されるスチルベン系の電荷輸送物質のうち選択される何れか１つ以上が用いられる。
【００８８】
前記第２電荷輸送物質はアセテート系溶媒によく溶解されない性質を有する電荷輸送物質であって，例えば，前記化学式２で表されるヒドラゾン系の電荷輸送物質のうち選択される何れか１つ以上が用いられる。
【００８９】
前記電荷輸送層のうち第１電荷輸送物質及び第２電荷輸送物質の総含量は約４０〜６０重量％でありうる。
【００９０】
前記第１電荷輸送物質及び第２電荷輸送物質の総量のうち第１電荷輸送物質の含量は約３０〜９０重量％でありうる。
【００９１】
前記電荷輸送層の結合剤としては，絶縁体であり通常の条件下で，または熱及び／または光により硬化されてコーティングを形成できる樹脂（すなわち，熱硬化性樹脂及び光硬化性樹脂）が特別な制限なしに使われうる。例えば，シリコン樹脂，ポリアミド樹脂，ポリウレタン樹脂，ポリエステル樹脂，エポキシ樹脂，ポリケトン樹脂，ポリカーボネート樹脂，ポリカーボネート共重合体，ポリエステルカーボネート樹脂，ポリフォーマル樹脂，ポリ（２，６−ジメチルフェニレンオキシド），ポリビニルブチラル樹脂，ポリビニルアセタル樹脂，スチレン−アクリル共重合体，ポリアクリル樹脂，ポリスチレン樹脂，メラミン樹脂，スチレン−ブタジエン共重合体，ポリメチルメタクリレート樹脂，ポリビニルクロライド，エチレン−ビニルアセテート共重合体，ビニルクロライド−ビニルアセテート共重合体，ポリアクリルアミド樹脂，ポリビニルカルバゾール，ポリビニルピラゾリン，ポリビニルピレン及びポリエステル共重合体などである。これら結合剤は単独または２種以上の混合物として使われうる。
【００９２】
本実施の形態に係る有機感光体の電荷輸送層のうち前記結合剤の含量は約４０〜６０重量％でありうる。
【００９３】
また，本実施の形態による電子写真用二層構造の正帯電型有機感光体は前記電荷発生層の表面に形成されたオーバーコート層及び前記電荷発生層と伝導性支持体間に形成された接着層をさらに含みうる。オーバーコート層は，電荷発生層が薄いためにトナー，クリーニングブレードとの摩擦により容易に摩耗されうるので，これを補完するために電荷発生層上にさらに導入されうる。また，接着層は伝導性支持体と電荷輸送層間の接着力を向上させて電荷の移動を阻止するために伝導性支持体と電荷輸送層間にさらに導入されうる。前記オーバーコート層は，例えば，ポリアミノエーテル，ポリウレタンまたはシルセスキオキサンのような物質で構成されうるが，必ずしもこれに限定されるものではない。
【００９４】
本実施の形態の二層構造を有する正帯電型有機感光体は，電荷発生層と電荷輸送層間に適切に形成された界面を有しているために，電荷発生層から発生された電荷が電荷輸送層に容易に注入され，それによって本実施の形態の有機感光体は乾式／湿式トナーを用いた電子写真画像形成工程に非常に有用に使用しうる。その中でも特に湿式トナーを用いる場合，画像固定に低エネルギーが要求されつつも高解像度のイメージが得られるという利点を有している。
【００９５】
図１は，本実施の形態の電子写真用二層構造の正帯電型有機感光体の一具現例であって，電荷移動に適した界面を有する電荷発生層３と電荷輸送層４とを含む二層構造の正帯電型有機感光体１を示すブロックダイアグラムである。図１の具現例において，電荷輸送層４は電子伝導性支持体６上に形成され，電荷発生層３は電荷輸送層４上に形成されうる。所望の場合には，接着層または電荷阻止層５を電子伝導性支持体６と電荷輸送層４間にさらに配しうる。また，オーバーコート層２を電荷発生層３上にさらに配しうる。オーバーコート層２，接着層または電荷阻止層５の詳細な説明は前述した通りである。また，電子伝導性支持体６はドラムを含みうる。
【００９６】
図２は，本実施の形態の具現例に係る画像形成装置３０，電子写真ドラム２８，及び電子写真カートリッジ２１を概略的に示す図面である。電子写真カートリッジ２１は典型的に，二層構造の正帯電型有機感光体２９を帯電させる帯電装置２５，有機感光体２９上に形成された静電潜像を現像する現像装置２４，及び有機感光体２９の表面を洗浄する洗浄装置２６のうち少なくとも１つ，そして二層構造の正帯電型有機感光体２９を含む。電子写真カートリッジ２１は画像形成装置３０に対して着脱自在で有り得る。有機感光体２９についての詳細な説明は前述した通りである。
【００９７】
画像形成装置３０に使われる電子写真有機感光体ドラム２８，２９は一般的に，ドラム２８上に配された有機感光体２９を含むドラム２８を含み，このドラム２８は画像形成装置３０に対して着脱自在で有り得る。有機感光体２９についての詳細な説明は前述した通りである。
【００９８】
画像形成装置３０は一般に，感光体ユニット（例えば，電子写真有機感光体２９がその上に配されているドラム２８），感光体ユニットを帯電させる帯電装置２５，感光体ユニット上に静電潜像を形成させるために画像による光を帯電された感光体ユニットに照射する光照射装置２２，感光体ユニット上にトナー画像を形成させるためにトナーで静電潜像を現像する現像装置２４，トナー画像を紙Ｐのような受容媒体に転写する転写装置２７を含み，この際，感光体ユニットは前述したような有機感光体２９を含む。帯電装置２５には電圧が供給され，帯電装置２５は有機感光体２９と接触して有機感光体を帯電させうる。また，画像形成装置は，次のサイクルのために有機感光体２９の表面の残留電荷を消去するための予備露光装置２３を含んでも良い。
【００９９】
以下，本実施の形態を下記実施例１，２に基づいてさらに詳細に説明する。しかし，本実施の形態が下記実施例にのみ限定されるものではない。
【実施例】
【０１００】
（実施例１）
第１電荷輸送物質としては，米国特許５，０１３，６２３号に記載された方法で製造して得た化学式３で表されるスチルベン系電荷輸送物質を使用した。
【０１０１】
【化８】
2004151721.tif 000011
【０１０２】
第２電荷輸送物質としては米国特許第６，０６６，４２６号に記載された方法で製造して得た化学式４で表されるヒドラゾン系の電荷輸送物質を使用した。
【０１０３】
【化９】
2004151721.tif 000012
第１電荷輸送物質０．５７５ｇ，第２電荷輸送物質０．５７５ｇ及び結合剤としてポリカーボネートＰＣＺ２００（三菱化学社製）１．１５ｇをテトラヒドロフラン（ＴＨＦ）７．７ｇに溶解させた後，平均気孔サイズ１μｍのシリンジフィルターでろ過して電荷輸送層形成用の組成物を製造した。
【０１０４】
リングコーティング装置を使用してアルミニウムドラム表面に前記電荷輸送層組成物を３００ｍｍ／ｍｉｎの速度でコーティングして約８μｍ厚さの電荷輸送層を形成した。
【０１０５】
０．８４ｇのポリビニルブチラルＢＸ−１（積水社製）を１７．２ｇのエタノールに溶解させた。この溶液に電荷発生物質であるＴｉＯＰｃ（チタニルオキシ・フタロシアニン；Ｈ．Ｗ．Ｓａｎｄｓ製）１．９６ｇを混合した。アトリッタ形態のミーリング装置にこの混合液を入れ，１時間ミーリングした。ミーリングされた分散液２．９２ｇにブチルアセテート２．８８ｇとエタノール４．２ｇを入れて希釈した後，これを再びろ過（平均気孔サイズ５μｍ）して電荷発生層組成物を製造した。
【０１０６】
リングコーティング装置で電荷輸送層表面に電荷発生層コーティング液を２５０ｍｍ／ｍｉｎの速度でコーティングして約０．３μｍ厚さの電荷発生層を形成した。
【０１０７】
（実施例２）
実施例１で得た第１電荷輸送物質０．３４５ｇ，実施例１で得た第２電荷輸送物質０．８０５ｇ，及びポリカーボネートＰＣＺ２００（三菱化学社製品）１．１５ｇをＴＨＦ７．７ｇに溶解させて得た電荷輸送層形成用の組成物を使用した点を除いては実施例１と同じ過程を経て有機感光体を製造した。
【０１０８】
（比較例１）
第２電荷輸送物質は含有せず，実施例１で得た第１電荷輸送物質１．１５ｇと結合剤としてポリカーボネートＰＣＺ２００  １．１５ｇとのみをＴＨＦ７．７ｇに溶解させて電荷輸送層形成用の組成物を製造した点を除いては実施例１と同じ過程を経て比較のための有機感光体を製造した。
【０１０９】
（比較例２）
第１電荷輸送物質は含有せず，実施例１で得た第２電荷輸送物質１．１５ｇと結合剤として１．１５ｇのＰＣＺ２００とをＴＨＦ ７．７ｇに溶解させて電荷輸送層形成用の組成物を製造した点を除いては実施例１と同じ過程を経て比較のための有機感光体を製造した。
【０１１０】
（比較例３）
０．８４ｇのポリビニルブチラルＢＸ−１（積水社製）を１７，２ｇのエタノールに溶解させた。この溶液に電荷発生物質であるＴｉＯＰｃ（Ｈ．Ｗ．Ｓａｎｄｓ製）１．９６ｇを入れて混合する。アトリッタ形態のミーリング装置にこの混合液を入れ，１時間ミーリングした。ミーリングされた分散液２．９２ｇにブチルアセテート６．７２ｇとエタノール０．３６ｇを入れて希釈した後，これを再びろ過（平均気孔サイズ５μｍ）して電荷発生層組成物を製造した。
【０１１１】
このように得られた電荷発生層組成物と，比較例１で得られた電荷輸送層組成物とを使用した点を除いては，実施例１と同じ過程を経て比較のための有機感光体を製造した。
【０１１２】
（比較例４）
比較例２と同じ電荷輸送層形成用の組成物と，比較例３で得られた電荷発生層組成物とを使用した点を除いては，実施例１と同じ過程を経て比較のための有機感光体を製造した。
【０１１３】
実施例１〜２及び比較例１〜４の有機感光体の重要造成を表１にまとめた。
【０１１４】
【表１】
2004151721.tif 000013
【０１１５】
（評価結果）
実施例１〜２及び比較例１〜４の有機感光体に対し，ＰＤＴ２０００（ＱＥＡ）で８ｋＶ印加時の帯電電位と１μＪ／ｃｍ２のエネルギーで露光時の露光電位などの電気的特性を測定し，その結果を表２に示す。
【０１１６】
【表２】
2004151721.tif 000014
【０１１７】
表２に示された結果から，比較例１，２及び４の有機感光体は帯電電位が低いか，あるいは露光電位が高いために電気的特性がよくないのが分かる。比較例３の有機感光体は電気的特性は良いが，製造過程で第１電荷輸送物質が多く溶出されてその表面が粗かった。
【０１１８】
一方，実施例１及び実施例２の本実施の形態に係る有機感光体は帯電電位が高くかつ露光電位が低くて電気的特性に優れ，製造過程中に電荷輸送層の構成成分が電荷発生層形成用の組成物によって溶出される現象が抑制されることによってその表面も非常に滑らかであった。
【０１１９】
したがって，電荷発生層コーティング時に発生しうる汚染問題を克服して電荷発生層と電荷輸送層間に適切な界面を形成させる電荷輸送層形成用の組成物を生成することが可能となる。
【０１２０】
また，電荷発生層コーティング時に発生しうる汚染問題を克服して電荷発生層と電荷輸送層間に電荷移動に適した界面を形成させる電子写真用二層構造の正帯電型有機感光体を製造することが可能となる。
【産業上の利用可能性】
【０１２１】
本発明は，乾式または湿式トナーを使用する電子写真的画像の形成装置，それに採用される感光体及びそれらの製造に適用されうる。
【図面の簡単な説明】
【０１２２】
【図１】本実施の形態にかかる電荷移動に適した界面を有する電荷発生層と電荷輸送層とを含む電子写真用二層構造の正帯電型有機感光体を示す説明図である。
【図２】本実施の形態に係る，電子写真カートリッジ，電子写真ドラム及び画像形成装置を概略的に示す図面である。
【符号の説明】
【０１２３】
１        正帯電型の有機感光体
２        オーバーコート層
３        電荷発生層
４        電荷輸送層
５        接着層または電荷阻止層
６        電子伝導性支持体
【図１】
2004151721.tif 000021
【図２】
2004151721.tif 000022